(57)【要約】【課題】二次加工性及び耐高温酸化性に優れるＡｌ含有フェライト系ステンレス鋼材および加工品を提供する。【解決手段】本発明は、質量％で、Ｃ：０．０２５％以下、Ｓｉ：０．１〜１．０％、Ｍｎ：０．８％以下、Ｐ：０．０５％以下、Ｓ：０．０１％以下、Ｎｉ：０．５％以下、Ｃｒ：１６〜２４％、Ａｌ：１．０〜２．６％、Ｎ：０．０２５％以下、Ｎｂ：０．０５〜０．６％、Ｂ：０．０００５〜０．００６０％を含有し、残部がＦｅ及び不可避的不純物からなり、平均結晶粒径が、８０μｍ以下であり、Ｎｂ系析出物の分布数が、１視野当たり３個以上であり、かつ、１０視野当たり４０個以上である、二次加工性と耐高温酸化性に優れるＡｌ含有フェライト系ステンレス鋼材である。【選択図】図１
2019173070.tif 000002
【特許請求の範囲】
【請求項１】
質量％で、Ｃ：０．０２５％以下、Ｓｉ：０．１〜１．０％、Ｍｎ：０．８％以下、Ｐ：０．０５％以下、Ｓ：０．０１％以下、Ｎｉ：０．５％以下、Ｃｒ：１６〜２４％、Ａｌ：１．０〜２．６％、Ｎ：０．０２５％以下、Ｎｂ：０．０５〜０．６％、Ｂ：０．０００５〜０．００６０％を含有し、残部がＦｅ及び不可避的不純物からなり、
平均結晶粒径が、８０μｍ以下であり、
Ｎｂ系析出物の分布数が、１視野当たり３個以上であり、かつ、１０視野当たり４０個以上である、二次加工性と耐高温酸化性に優れるＡｌ含有フェライト系ステンレス鋼材。
ここで、上記のＮｂ系析出物の分布数は、５０μｍ２  に相当する範囲を１視野として、その視野内に観察される、Ｎｂを２０ｍａｓｓ％以上含む析出物のうち、（最大長さ＋最小長さ）／２により算出された平均寸法が０．５μｍ以上である析出物の総数を意味する。
【請求項２】
さらに、質量％で、Ｔｉ：０．０１〜０．５％、Ｖ：０．０１〜０．５％、Ｍｏ：０．０１〜０．５％、Ｃｏ：０．０１〜０．５％、Ｚｒ：０．０１〜０．５％、Ｃｕ：０．０１〜０．５％からなる群より選択される１種以上を含む、請求項１に記載の二次加工性と耐高温酸化性に優れるＡｌ含有フェライト系ステンレス鋼材。
【請求項３】
さらに、質量％で、Ｈｆ：０．００１〜０．０５％、Ｓｎ：０．００１〜０．０５％、希土類元素：０．００１〜０．０５％からなる群より選択される１種以上を含む、請求項１または２に記載の二次加工性と耐高温酸化性に優れるＡｌ含有フェライト系ステンレス鋼材。
【請求項４】
請求項１〜３のいずれかに記載の前記Ａｌ含有フェライト系ステンレス鋼材を素材とするステンレス鋼製の加工品。
【請求項５】
前記加工品が鋼管である、請求項４に記載のステンレス鋼製の加工品。
【発明の詳細な説明】
【技術分野】
【０００１】
本発明は、二次加工性及び耐高温酸化性に優れるＡｌ含有フェライト系ステンレス鋼材および加工品に関する。
【背景技術】
【０００２】
Ａｌ含有フェライト系ステンレス鋼は、高温に加熱されると、鋼の表面にＡｌ２Ｏ３を主体とする酸化物層が均一に形成されるため、優れた耐高温酸化性を示す。その一方で、大きな変形量で二次加工が施されると、加工割れが生じることがあるため、このステンレス鋼を適用できる加工品の用途が制約されていた。そこで、Ａｌ含有フェライト系ステンレス鋼の加工性を向上させる手法が提案されている。
【０００３】
例えば、特許文献１には、Ｃ、Ｎを低減し、Ｔｉを添加し、Ａｌ量の低減とＳｉ添加量の最適化を組み合わせることにより、加工性と耐酸化性を両立させたフェライト系ステンレス鋼が開示されている。特許文献２には、ＡｌとＳｉの添加量を低減し、ＮｂとＢを複合添加し、Ｔｉの添加を抑制することにより、二次加工脆性及び耐Ｃｒ蒸発性を改善したフェライト系ステンレス鋼が開示されている。
【０００４】
しかし、特許文献１では二次加工による評価が行われていない。二次加工においては、ステンレス鋼に厳しい加工が要求されるため、肌荒れやリジングに起因して加工割れが発生する可能性がある。
【０００５】
また、特許文献２は、絞り加工が施された一次絞り品を用いて種々の温度で落重試験を行って遷移温度を測定し、二次加工脆性に関して評価されている。二次加工においては、肌荒れやリジングに起因して加工割れが発生する場合もあるから、そのような観点での評価も望まれる。
【先行技術文献】
【特許文献】
【０００６】
【特許文献１】特開２００４−３０７９１８号公報
【特許文献２】特開２０１２−２１１３７９号公報
【発明の概要】
【発明が解決しようとする課題】
【０００７】
Ａｌ含有フェライト系ステンレス鋼は、耐高温酸化性に優れる一方で、Ａｌの添加量の増加にともない硬質化するため、その加工性が低下する。特に、二次加工を行う際は、リジングや肌荒れにより割れが発生する場合もあり、多段による絞り加工、鋼管製造におけるバルジ加工等の二次加工性に劣るため、Ａｌ含有フェライト系ステンレス鋼には、加工性、特に二次加工性に優れる鋼材が求められていた。
【０００８】
また、鋼材を成形加工して得られた所定形状の加工品は、その後の加工を容易にする目的で、軟質化させるための熱処理（本明細書では、「後熱処理」と呼ぶこともある。）が施される。この後熱処理を行うと、加工品の加工歪が除去されることにより、加工品が軟質化する。従来のＴｉ添加をベースとしたＡｌ含有フェライト系ステンレス鋼材を用いた加工品においては、通常、結晶粒の粗大化を回避する観点で、その後熱処理の温度範囲が低温側に設定される。しかし、低温側で後熱処理を施した場合、加工品を十分に軟化できず、その後の二次加工を困難にする。他方、過度に高温で後熱処理を行うと、結晶粒の粗大化した金属組織が形成され、二次加工した際、リジングや肌荒れによって加工割れが発生する場合がある。そのため、後熱処理に適用できる温度範囲が狭く、加工品の製造に制約を与えている。そこで、軟質化を目的とした後熱処理を施しても、結晶粒の粗大化が生じにくいＡｌ含有ステンレス鋼材が求められていた。
【０００９】
そこで、本発明は、二次加工性及び耐高温酸化性に優れるＡｌ含有フェライト系ステンレス鋼材および加工品を提供することを目的とする。
【課題を解決するための手段】
【００１０】
本発明者らは、上記の課題に鑑み、Ａｌ含有フェライト系ステンレス鋼材の加工性及び耐高温酸化性について検討し、合金組成及び金属組織の観点から、耐高温酸化性を確保しつつ、二次加工性を改善できることを見出し、本発明を完成するに至った。具体的には、本発明は、以下のものを提供する。
【００１１】
（１）本発明は、質量％で、Ｃ：０．０２５％以下、Ｓｉ：０．１〜１．０％、Ｍｎ：０．８％以下、Ｐ：０．０５％以下、Ｓ：０．０１％以下、Ｎｉ：０．５％以下、Ｃｒ：１６〜２４％、Ａｌ：１．０〜２．６％、Ｎ：０．０２５％以下、Ｎｂ：０．０５〜０．６％、Ｂ：０．０００５〜０．００６０％を含有し、残部がＦｅ及び不可避的不純物からなり、平均結晶粒径が、８０μｍ以下であり、Ｎｂ系析出物の分布数が、１視野当たり３個以上であり、かつ、１０視野当たり４０個以上である、二次加工性と耐高温酸化性に優れるＡｌ含有フェライト系ステンレス鋼材である。
ここで、上記のＮｂ系析出物の分布数は、５０μｍ２  に相当する範囲を１視野として、その視野内に観察される、Ｎｂを２０ｍａｓｓ％以上含む析出物のうち、（最大長さ＋最小長さ）／２により算出された平均寸法が０．５μｍ以上である析出物の総数を意味する。
【００１２】
（２）本発明は、さらに、質量％で、Ｔｉ：０．０１〜０．５％、Ｖ：０．０１〜０．５％、Ｍｏ：０．０１〜０．５％、Ｃｏ：０．０１〜０．５％、Ｚｒ：０．０１〜０．５％、Ｃｕ：０．０１〜０．５％からなる群より選択される１種以上を含む、（１）に記載の二次加工性と耐高温酸化性に優れるＡｌ含有フェライト系ステンレス鋼材である。
【００１３】
（３）本発明は、さらに、質量％で、Ｈｆ：０．００１〜０．０５％、Ｓｎ：０．００１〜０．０５％、希土類元素：０．００１〜０．０５％からなる群より選択される１種以上を含む、（１）または（２）に記載の二次加工性と耐高温酸化性に優れるＡｌ含有フェライト系ステンレス鋼材である。
【００１４】
（４）（１）〜（３）のいずれかに記載の前記Ａｌ含有フェライト系ステンレス鋼材を素材とするステンレス鋼製の加工品。
【００１５】
（５）前記加工品が鋼管である、（４）に記載のステンレス鋼製の加工品。
【発明の効果】
【００１６】
本発明によれば、Ａｌ含有フェライト系ステンレス鋼材を素材とする加工品は、二次加工した際、リジングや肌荒れに起因する二次加工割れが抑制されることから、良好な耐高温酸化性を確保しつつ、二次加工性が改善されたＡｌ含有フェライト系ステンレス鋼材および加工品を提供できる。本発明に係るＡｌ含有フェライト系ステンレス鋼材を素材とする加工品は、成形加工した後に軟質化目的の熱処理を高い温度範囲で行った場合でも、結晶粒の粗大化が抑制された金属組織が得られるので、二次加工時においてリジングや肌荒れの発生が抑制されて、良好な二次加工性を得ることができる。本発明に係るＡｌ含有フェライト系ステンレス鋼材および加工品は、燃料電池の改質器、配管等の高温燃焼部位全般、自動車排ガス部、バーナー燃焼筒、チムニー、熱電気の発熱体等の加工性及び耐高温酸化性が要求される用途に好適である。
【図面の簡単な説明】
【００１７】
【図１】結晶方位に関する測定を説明するための図である。
【発明を実施するための形態】
【００１８】
以下、本発明の実施形態について説明する。本発明は、これらの記載により限定されるものではない。
【００１９】
Ａｌ含有フェライト系ステンレス鋼管の二次加工性について研究した結果、結晶粒を微細化にするとともに、Ｎｂ系析出物を一定以上に分布させた金属組織とすることにより、リジングや肌荒れ等の加工欠陥に起因する二次加工割れが抑制され、二次加工性を改善できることが判明した。さらに、適正な成分バランスにより、耐高温酸化性を確保できることが判明した。また、Ｎｂ添加を基本とした成分組成において、Ｎｂ析出物を分布させる焼鈍条件と冷間圧延との組み合わせにより、結晶方位をランダムに分布させた金属組織とすることで、リジング等に起因する二次加工割れを抑制できる。
【００２０】
（合金成分）
以下、本実施形態に係るＡｌ含有フェライト系ステンレス鋼材に含まれる合金成分とその含有理由について説明する。化学組成の％表示は、質量％を意味する。
【００２１】
Ｃは、高温強度を向上させる元素である。Ｃ含有量が過剰に高いと、高温加熱時に加速酸化が発生しやすくなる。また、Ａｌ含有フェライト系ステンレス鋼においては、スラブやホットコイルの靱性が劣化し、製造性が劣化する。そのため、Ｃ含有量は、０．０２５％以下が好ましい。
【００２２】
Ｓｉは、フェライト系ステンレス鋼の赤スケール生成を抑制する効果がある。Ｓｉ含有量が０．１％未満であると、その抑制効果が十分でない。他方、Ｓｉ含有量が過剰であると、靭性及び加工性が低下する。そのため、Ｓｉ添加量は、０．１〜１．０％が好ましい。
【００２３】
Ｍｎは、Ｍｎ系酸化物を生成して、緻密なアルミニウム酸化物層の形成を阻害し、耐高温酸化性を低下させる。そのため、耐高温酸化特性を維持する観点で、Ｍｎの含有量は、０．８％以下が好ましく、０．５％以下がより好ましい。
【００２４】
Ｐは、鋼中に不可避的に含まれる不純物であり、耐高温酸化性及び熱延板の靱性を低下させる。そのため、Ｐ含有量は、０．０５％以下に制限した。
【００２５】
Ｓは、鋼中に不可避的に含まれる不純物であり、加工性を低下させる。そのため、Ｓ含有量は、０．０１％以下に制限した。
【００２６】
Ｃｒは、耐高温酸化性を向上させるための必要な成分である。Ｃｒ含有量が１６％未満であると、耐高温酸化性が十分に得られない。他方、Ｃｒ含有量が過剰であると、スラブやホットコイルの靱性を劣化させる。そのため、Ｃｒ含有量は、１６〜２４％が好ましい。過剰の添加は加工性を劣化させるため、より好ましくは上限が２０％である。
【００２７】
Ａｌは、鋼の表面に緻密なＡｌ２Ｏ３の皮膜を形成し、耐高温酸化性を向上させるための必要な成分である。また、酸化の初期においては、酸化アルミ皮膜の迅速形成によって、鋼表面からのＣｒ蒸発が抑制される効果が得られる。Ａｌ含有量が１．０％未満であると、十分な耐高温酸化性が得られない。他方、Ａｌ含有量が過剰であると、スラブやホットコイルの靱性の劣化を招き、また、二次加工時の脆性温度を上昇させて加工性の低下を招く。そのため、Ａｌ含有量は、１．０〜２．６％が好ましい。より好ましくは、上限が２．０％である。
【００２８】
Ｎは、鋼中のＡｌと結合してＡｌＮを形成して、加速酸化の起点となる場合がある。そのため、耐高温酸化性を維持する観点で、Ｎ含有量は、０．０２５％以下が好ましい。
【００２９】
Ｎｂは、加工性や靭性に悪影響を及ぼす鋼中のＣ、Ｎと結合し、それらを化合物として固定することにより、加工性や靭性を向上させる作用を有する。また、Ｎｂ添加により、鋼の高温強度が上昇する。また、アルミニウム酸化物皮膜の形成を促進するとともに、酸化皮膜が成長する過程で生じる応力を緩和させて、材料の変形を防止する。Ｎｂ含有量が０．０５％未満であると、このようなＮｂ添加効果を十分に得られない。他方、Ｎｂ含有量が過剰であると、鋼の加工性や靱性が低下する。そのため、Ｎｂ含有量は、０．０５〜０．６％が好ましい。より好ましくは、下限が０．１％、上限が０．３０％である。
【００３０】
Ｂは、成形時の二次加工割れを防止して、二次加工性を改善する効果がある。Ｂ含有量が０．０００５％未満であると、その効果が十分でない。他方、Ｂ含有量が過剰であると、靭性の低下を招く。そのため、Ｂ含有量は、０．０００５〜０．００６０％が好ましい。
【００３１】
さらに、必要に応じて、Ｔｉ、Ｖ、Ｍｏ、Ｃｏ、Ｚｒ、Ｃｕからなる群より選択される１種以上を添加してもよい。
【００３２】
Ｔｉ、Ｖは、鋼中の固溶Ｃ、Ｎを化合物として固定し、延性や加工性を向上させる元素である。また、Ｃｒ炭化物の粒界析出を抑制し、耐食性を改善する効果もある。他方、過剰に添加すると、加工性を低下させる。そのため、Ｔｉ含有量またはＶ含有量は、０．０１〜０．５％が好ましい。
【００３３】
Ｍｏは、鋼の高温強度を向上させる作用がある一方で、過剰に添加すると、鋼材を硬質化させて靭性の低下を招く。そのため、Ｍｏ含有量は、０．０１〜０．５％が好ましい。
【００３４】
Ｚｒは、耐高温酸化性を向上させる効果がある一方で、過剰に添加すると、鋼材を硬質化させて靭性の低下を招く。そのため、Ｚｒ含有量は、０．０１〜０．５％が好ましい。
【００３５】
Ｃｕは、鋼の高温強度を高める一方で、過剰に添加すると、耐高温酸化性の低下や熱間加工性の低下を招く。そのため、Ｃｕ含有量は、０．０１〜０．５％が好ましい。
【００３６】
さらに、必要に応じて、Ｈｆ、Ｓｎ、希土類元素からなる群より選択される１種以上を添加してもよい。
【００３７】
Ｈｆ、Ｓｎ、希土類元素は、耐高温酸化性を改善する効果がある。鋼の表面に形成されるアルミ酸化皮膜を安定化させ、また、マトリックスと酸化皮膜との密着性を改善し、耐高温酸化性を向上させる。他方、これらの元素を過剰に添加すると、熱間加工性や靱性が低下する。また、加速酸化の起点となる介在物を生成し、耐高温酸化性を低下させる。そのため、Ｈｆ、Ｓｎ、または希土類元素は、それぞれ０．０００１〜０．０５％の範囲で含有することが好ましい。
【００３８】
（平均結晶粒径）
本実施形態に係るＡｌ含有フェライト系ステンレス鋼管は、平均結晶粒径が８０μｍ以下であることが好ましい。結晶粒を微細化することにより、加工後の表面肌荒れが抑制され、二次加工性が改善される。そのため、平均結晶粒径が８０μｍ以下であることが好ましく、５０μｍ以下がより好ましい。他方で、結晶粒が過度に微細であると、硬質化し加工性に悪影響を及ぼす場合があるため、平均結晶粒径は１０μｍ以上でよい。
【００３９】
図１に圧延した鋼板１を示す。鋼板１の圧延面２を基準にすると、圧延方向３、圧延垂直方向４、圧延面２に対する法線方向５に区分される。本明細書に記載された「板厚方向」は、上記の法線方向５に相当し、「板厚方向に垂直な断面」は、圧延方向に沿った圧延面２に相当する。上記の法線方向（normal direction）がＮＤと略称されることから、本明細書では、上記「板厚方向に垂直な断面」を「ＮＤ面」と記載することもある。また、上記の圧延方向（rolling direction）を「ＲＤ方向」と記載し、上記の圧延垂直方向（transverse direction）を「ＴＤ方向」と記載することもある。
【００４０】
（Ｎｂ系析出物の分布数）
本実施形態に係るＡｌ含有フェライト系ステンレス鋼管は、ＮＤ面においてＥＤＳ（エネルギー分散型Ｘ線分光）装置により、５０μｍ２に相当する範囲の１視野として、そのような視野をランダムに１０箇所（１０視野）を選定して測定したとき、その視野内に観察されたＮｂを２０ｍａｓｓ％以上含む析出物のうち、「（最大長さ＋最小長さ）／２」により算出された平均寸法が０．５μｍ以上である析出物を選択し、当該視野において当該Ｎｂ系析出物が分布する総数を求める。本明細書に記載した「Ｎｂ系析出物の分布数」は、上記の測定方法により得られた析出物数を意味する。鋼組織において分布したＮｂ系析出物により、熱延焼鈍及び冷延焼鈍時の結晶粒成長が特定方向へ進行するのが抑制されて、結晶組織の均一性が高まる。そのため、二次加工時にリジングや肌荒れ等の加工欠陥に起因する加工割れの発生が抑制される。その観点で、Ｎｂ系析出物の分布数は、１視野当たり３個以上であり、かつ、１０視野当たり４０個以上であることが好ましい。
【００４１】
（結晶方位）
また、本実施形態に係るＡｌ含有フェライト系ステンレス鋼材は、その板厚方向に垂直な断面における＜１１１＞、＜００１＞、＜０１１＞の各結晶方位について、当該結晶方位から１５°以内に分布する結晶粒が前記断面に占める面積割合を、それぞれ、Ｔ＜１１１＞、Ｔ＜００１＞、Ｔ＜０１１＞なる符号で表記するとき、下記の式（１）を満足することが好ましい。
Ｔ＜１１１＞／（Ｔ＜００１＞＋Ｔ＜０１１＞）≦２．５・・・・・式（１）
【００４２】
式（１）の左辺は、＜１１１＞の結晶方位から１５°以内に分布する結晶粒が上記断面（圧延面）に占める割合と、＜００１＞及び＜０１１＞の各結晶方位から１５°以内に分布する結晶粒が前記断面に占める割合との比を示す。この比が１に近いほど、圧延面における個々の結晶粒がランダムに分布する金属組織であることを意味する。式（１）が２．５を超えると、特定の方位を向いた結晶粒の割合が高まり、結晶組織の機械的性質に異方性が顕在化する。その結果、成形加工時の変形が不均一となり、リジング等の加工欠陥が引き起こされて、それらに起因して二次加工割れが発生しやすくなる。そのため、式（１）の数値が２．５以下であることが好ましい。
【００４３】
（製造方法）
本実施形態に係るＡｌ含有フェライト系ステンレス鋼材は、溶解、鋳造、圧延等の公知の製造工程によって製造できる。スラブを熱間圧延した後、焼鈍、酸洗、冷間圧延、最終焼鈍などの工程により製造される。冷間圧延した後は、必要に応じて、中間焼鈍、酸洗、最終冷間圧延、最終焼鈍という工程で製造してもよい。また、出荷品において酸洗または研磨仕上げを行ってもよい。
【００４４】
本実施形態に係るＡｌ含有フェライト系ステンレス鋼材を用いて、所望の形状や寸法等を有する製品を得るため、当該鋼材に対して種々の成形加工が施される。成形加工する際、被加工材の加工形態や変形の程度に応じて、加工工程を複数回に分けて行われる。本明細書では、１回目の成形加工を「一次加工」といい、一次加工を施した一次加工品に対する成形加工を「二次加工」という。鋼管を用いる成形加工の場合、一次加工品に対して、絞り加工やバルジ加工等の二次加工が施される。二次加工では、一般に、一次加工よりも、被加工品に対して厳しい変形を付与することが多いため、二次加工の際、加工割れが生じやすいといえる。
【００４５】
鋼材により得られた加工品は、その後の成形加工を容易に実行できるように、軟質化させるための熱処理（後熱処理）を施してもよい。この後熱処理を行うと、加工歪が除去されるので、硬さが低減して、加工性が向上する。後熱処理の温度範囲は、８００℃〜１０５０℃が好ましい。８００℃未満であると、十分に硬さが低減しないため、良好な加工性が得られない。１０００℃を超えると、結晶粒の粗大化により加工性が低下する恐れがある。
【００４６】
また、鋼管を製造する際は、鋼板に対して、レーザ溶接、高周波溶接、アーク溶接などを利用できる。
【００４７】
（用途）
本実施形態に係るＡｌ含有フェライト系ステンレス鋼材は、圧延、鍛造、引き抜き及び鋳造など公知の各種方法により所望の形状に加工された、種々の加工品の素材に適用できる。例えば、鋼板、鋼帯、鋼管、条鋼、形鋼、棒鋼、線材などの加工品を提供できる。
【実施例】
【００４８】
以下、本発明の実施例について説明する。本発明は、以下の実施例に限定されるものではない。
【００４９】
表１に示す化学成分を有する供試鋼を真空溶解して、１００ｋｇのインゴットを鋳造した。得られたインゴットを分塊し、３５ｍｍ厚のスラブを作製した。当該スラブを１２００℃に加熱した後、熱間圧延を行って、板厚４ｍｍの熱延板を得た。次いで、表１に示す熱延焼鈍温度で当該熱延板を焼鈍した後、酸洗を施して熱延焼鈍板を得た。表１に示す化学組成は、質量％で表示されており、残部がＦｅ及び不可避的不純物である。
【００５０】
得られた熱延焼鈍板の一部は、板厚を減じるため、切削加工により、板厚２．５ｍｍ、板厚１．７ｍｍの板材を作製した。次いで、これらの熱延焼鈍板に冷間圧延を施して、いずれも板厚１ｍｍの冷延板を作製した。その後、表１に示す冷延焼鈍温度で仕上げ焼鈍を行い、酸洗を施して冷延焼鈍板を得た。板厚４ｍｍ、板厚２．５ｍｍ、板厚１．７ｍｍの各熱延焼鈍板から得られた板厚１ｍｍの冷延焼鈍板は、それぞれの冷間圧延率（冷延率）が表２に示すように７５％、６０％、４０％である。
【００５１】
上記の冷延焼鈍板を用いて、レーザ溶接により外径φ２７．５ｍｍの鋼管を作製した。その後、８００〜１１５０℃の範囲内で歪取り焼鈍を施した。得られた当該鋼管（以下、「溶接鋼管」という。）を以下の評価試験に供した。当該冷延焼鈍板を以下の評価試験に供した。
【００５２】
【表１】
2019173070.tif 000003
【００５３】
（平均結晶粒径）
上記の溶接鋼管を用いて、長手方向に対して垂直に切断し、その切断面をフッ酸２＋硝酸１＋グリセリン３の比率とした混合液でエッチングした。その断面を光学顕微鏡により倍率５０倍で観察した。ランダムに５視野を観察し、平均結晶粒径をＪＩＳ  Ｇ０５５１の切断法に準じて測定した。
【００５４】
（Ｎｂ系析出物の分布数）
上記の溶接鋼管を用いて、長手方向に対して垂直に切断された断面において、ＥＤＳ（エネルギー分散型Ｘ線分光）装置により濃度分析を行い、Ｎｂを２０ｍａｓｓ％以上含む析出物の分布を測定した。測定する際、５０μｍ２に該当する範囲の視野をランダムに１０箇所を選定した。観察されたＮｂを２０ｍａｓｓ％以上含む析出物のうち、「（最大長さ＋最小長さ）／２」により算出された平均寸法が０．５μｍ以上である析出物を選択し、１０視野について、各視野における当該析出物の分布数を測定した。測定した分布数により、１視野当たりの析出物の最低数を求め、１０視野当たりの析出物の総数を求めた。
【００５５】
（結晶方位に関する面積割合：式（１））
上記の溶接鋼管を用いて、長手方向に対して垂直に切断された断面における結晶粒の結晶方位をＥＢＳＤ装置（後方散乱電子回折装置）により測定した。そして、＜１１１＞、＜００１＞及び＜０１１＞のそれぞれの結晶方位から１５°以内の結晶粒が各ＮＤ面に占める面積割合を算出し、式（１）の「Ｔ＜１１１＞／（Ｔ＜００１＞＋Ｔ＜０１１＞）」の数値を求めた。ＥＢＳＤにより測定するときは、試験体のＮＤ面において、ランダムに５箇所の視野を選定し、それらの視野の合計面積が９ｍｍ２以上となるように選定した。
【００５６】
（一次加工性）
上記の溶接鋼管を長手方向に垂直に切断し、外径φ２７．５ｍｍで長さ２００ｍｍの試験体を作製した。当該溶接鋼管の一次加工性を評価するため、当該試験体に対して拡管加工による一次加工を施した。拡管加工の部位は、当該試験体の長手方向に中心から前後５０ｍｍにわたる長さ１００ｍｍの中央部であり、バルジ加工によって外径φ３５ｍｍまで拡管させた。拡管加工後の試験体の表面を目視で観察し、加工割れの有無を調べた。一次加工性に関して、加工割れが発生しなかった場合を良好（○）、加工割れが発生した場合を不適（×）と評価した。
【００５７】
（二次加工性）
次いで、当該溶接鋼管の二次加工性を評価するため、上記の一次加工品において加工割れが発生しなかった試験体について、プレス加工による二次加工を施した。具体的には、外径φ３５ｍｍの拡管部位に加工割れが発生するまで、プレス機により５０ｍｍ／ｍｉｎの速度で偏平加工を施して、試験体の外形高さ（これを「偏平厚さ」ともいう。）を縮小させた。加工後の試験体の表面を目視で観察し、二次加工による割れの発生を調べた。二次加工性の評価は、加工割れが発生するまでに成形可能であった偏平厚さに基づいて判定した。二次加工性に関して、この偏平厚さが１０ｍｍ未満であった場合を良好（○）と評価し、偏平厚さが１０ｍｍ以上であった場合を不適（×）と評価した。
【００５８】
また、上記の一次加工および二次加工において、加工後の試験体の表面性状を目視で観察し、肌荒れやリジングが発生する程度についても、一次加工性および二次加工性の評価に加えた。
【００５９】
（高温酸化性）
上記の溶接鋼管から外径φ２７．５ｍｍ、長さ２５ｍｍの試験体を切り出し、その切断面を＃６００で乾式研磨した。次いで、当該試験体をアセトンに５分浸漬して超音波洗浄を行った後、高温酸化性の評価試験に供した。評価試験は、試験体を１０００℃の大気雰囲気下に１００ｈ曝した後、試験前後の重量変化を測定し、その測定値により高温酸化性を評価した。重量変化が２ｍｇ／ｃｍ２以下である場合を良好（○）、２ｍｇ／ｃｍ２を超える場合を不適（×）と判定した。
【００６０】
（硬さ）
上記の溶接鋼管の長手方向に対して垂直に切断した試験体を用いて、ビッカース硬さ試験装置（荷重１ｋｇ）により、試験体の断面の硬さを測定した。断面上の２箇所で測定した。測定位置の一方は、溶接部であり、周方向および板厚方向における中央付近を選定した。他方の測定位置は、鋼管中心からみて、上記の溶接部の測定位置と点対称となる位置の母材部であって、板厚方向で中心付近を選定した。
【００６１】
平均結晶粒径、Ｎｂ析出物の分布数、結晶方位に関する式（１）、一次加工性、二次加工性、高温酸化性、硬さについて、測定結果及び評価結果を表２に示す。
【００６２】
【表２】
2019173070.tif 000004
【００６３】
表１と表２に示すように、鋼Ｎｏ．１〜Ｎｏ．１６のＡｌ含有フェライト系ステンレス鋼材は、合金組成、平均結晶粒径、Ｎｂ系析出物の分布数が本発明の範囲に含まれる鋼材であり、二次加工性及び耐高温酸化性が良好であった。
【００６４】
それに対し、鋼Ｎｏ．１７〜Ｎｏ．２６は、合金組成、平均結晶粒径、Ｎｂ析出物の分布数、のいずれかが、本発明の範囲を外れるため、一次加工性、二次加工性または耐高温酸化性のいずれかが不良であった。
【００６５】
鋼Ｎｏ．１９は、Ｃｒ含有量が２４％超であり、また、鋼Ｎｏ．２０は、Ａｌ含有量が２．６％超であるため、それぞれ鋼材の硬質化を招き、一次加工性が低下した。硬質化した点は、鋼Ｎｏ．１９及び鋼Ｎｏ．２０のビッカース硬さ（Ｈｖ）が鋼Ｎｏ．１〜Ｎｏ．１６よりも高いことで示されている。
【００６６】
鋼Ｎｏ．１９及び鋼Ｎｏ．２０を除く試験体に対して二次加工が施された。表２に示すように、鋼Ｎｏ．１７、鋼Ｎｏ．１８、鋼Ｎｏ．２１〜Ｎｏ．２５は、Ｎｂ系析出物を含有しないため、あるいは、Ｎｂ系析出物の分布数が１視野当たり３個未満または１０視野当たり４０個未満であるため、金属組織の異方性の程度が高まり、二次加工の際にリジングを生じて、リジングに起因する加工割れにより二次加工性が低下した。さらに、鋼Ｎｏ．１７、鋼Ｎｏ．２１〜Ｎｏ．２３については、平均結晶粒径が８０μｍ超であるため、二次加工の際に肌荒れを併発し、肌荒れに起因する加工割れが生じて二次加工性が低下した。
【００６７】
さらに、鋼Ｎｏ．２１、鋼Ｎｏ．２４〜Ｎｏ．２６は、Ａｌ含有量が１．０％未満であるため、あるいは、Ｓｉ含有量が０．１％未満であるため、それぞれ耐高温酸化性が劣っていた。
【００６８】
また、鋼Ｎｏ．１〜Ｎｏ．１５、鋼Ｎｏ．２６は、結晶方位に関する式（１）の値が２．５以下であり、二次加工性が良好であった。
【符号の説明】
【００６９】
１    鋼板
２    圧延面（ＮＤ面）
３    圧延方向（ＲＤ方向）
４    圧延直角方向（ＴＤ方向）
５    法線方向（ＮＤ方向）
【図１】
2019173070.tif 000005